(57)【要約】      （修正有）【課題】印刷面の印刷ヘイズが均一であるマット合成紙を提供する。【解決手段】最も外側の紙層として印刷表面層Ａ１を含み、厚さが２５〜３００μｍの多層積層構造として構成される合成紙１０であって、前記印刷表面層Ａ１はポリプロピレンまたはエチレン、および二酸化チタン、炭酸カルシウム、酸化防止剤、ミスト粉、または熱可塑性エラストマーを含み、印刷表面層のＴＡＰＰＩ  Ｔ４８０で測定した、印刷表面層の光沢が１５〜５０％であるマット合成紙。【選択図】図１
2020066238.tif 000002
【特許請求の範囲】
【請求項１】
最も外側の紙層として印刷表面層を含み、厚さが２５〜３００μｍの多層積層構造として構成されるマット合成紙であって、前記印刷表面層（または最外層紙層）の総重量に基づいて、前記印刷表面層は、
（１）ポリプロピレン０〜６６重量％、
（２）ポリエチレン０〜３０重量％、
（３）二酸化チタンＭ．Ｂ（３０〜６０％）１０〜１５重量％、
（４）炭酸カルシウムＭ．Ｂ（４０〜７０％）１０〜１５重量％、
（５）業界で一般的に使用される酸化防止剤１〜５重量％、
（６）ミスト粉Ｍ．Ｂ（１０〜７０％）４〜７５重量％、及び
（７）熱可塑性エラストマー０〜２５重量％、
を各成分の総組成が重量で１００％となるように含んで、
ＴＡＰＰＩ  Ｔ４８０で測定した前記印刷表面層の光沢値が１５〜５０％である、ことを特徴とする、マット合成紙。
【請求項２】
前記印刷表面層は、
（１）ポリプロピレン２〜６５重量％、
（２）ポリエチレン１〜１５重量％、
（３）二酸化チタンＭ．Ｂ（３０〜６０％）１０〜１５重量％、
（４）炭酸カルシウムＭ．Ｂ（４０〜７０％）１０〜１５重量％、
（５）業界で一般的に使用される酸化防止剤１〜５重量％、
（６）ミスト粉Ｍ．Ｂ（１０〜７０％）８〜５５重量％、及び
（７）熱可塑性エラストマー５〜２０重量％、
を各成分の総組成が重量で１００％となるように含む、請求項１に記載のマット合成紙。
【請求項３】
前記マット合成紙は、３層以上の積層構造を有する合成紙である、請求項１又は２に記載のマット合成紙。
【請求項４】
前記マット合成紙は、５層以上の積層構造を有する合成紙である、請求項１又は２に記載のマット合成紙。
【請求項５】
前記ミスト粉Ｍ．Ｂ（１０〜７０％）の主成分は酸化セリウムであり、その他の成分にはタルク粉末と硫酸バリウムが含まれる、請求項１又は２に記載のマット合成紙。
【請求項６】
前記熱可塑性エラストマーは、融点が６０°Ｃ未満の熱可塑性エラストマーから選択されるものである、請求項１又は２に記載のマット合成紙。
【請求項７】
前記熱可塑性エラストマーは、スチレン系ブロックコポリマー（ＴＰＥ−Ｓ）、熱可塑性ポリオレフィンエラストマー（ＴＰＯ）、または熱可塑性加硫物（ＴＰＶ）から成る群から選ばれる一種以上である、請求項６に記載のマット合成紙。
【請求項８】
前記スチレン系ブロックコポリマー（ＴＰＥ−Ｓ）は、スチレン−ブタジエン−スチレンエラストマー（ＳＢＳ）またはスチレン−エチレン／ブチレン−スチレンエラストマー（ＳＥＢＳ）から成る群から選ばれるものである、請求項７に記載のマット合成紙。
【請求項９】
前記熱可塑性ポリオレフィンエラストマー（ＴＰＯ）は、エチレンアルファオレフィンコポリマーまたはポリオレフィンエラストマーから成る群から選ばれる、請求項７に記載のマット合成紙。
【請求項１０】
前記熱可塑性加硫物（ＴＰＶ）はＰＭ／ＥＰＤＭゴムである、請求項７に記載のマット合成紙。
【発明の詳細な説明】
【技術分野】
【０００１】
本発明は、マット合成紙に関し、特に、印刷表面に高いヘイズおよび低光沢特性を有し、印刷紙に適した二軸延伸ポリプロピレン（ＢＯＰＰ）合成紙に関する。
【背景技術】
【０００２】
従来の二軸延伸ポリプロピレン合成紙（以下、合成紙と呼ぶ）は、多層積層構造の合成紙であり、図１に示すように、３層構造の合成紙１０は、最も外層の紙層（Ａ１）、発泡中間層（Ｃ１）、最も内層の紙層（Ｅ１）が順次積層されて構成されている。その製造工程は、図２に示すように、３つの押出機（ａ１、ｃ１、およびｅ１）を使用して、各層の組成をホモＴダイに絞り込むことにより、ホットメルト状態の３層積層製品を形成することである。
【０００３】
５層構造の合成紙１５は、図３に示すように、最も外側の紙層（Ａ２）、上層の樹脂層（Ｂ２）、発泡中間層（Ｃ２）、下層の樹脂層（Ｄ２）、および最も内側の紙層（Ｅ２）が順番に積み重ねられる。その製造プロセスでは、図４に示すように、５つの押出機（ａ１、ｂ１、ｃ１、ｄ１、ｅ１）を使用して、各層の組成物をホモＴダイに絞り込んでホットメルト状態の５層積層製品を形成する。
【０００４】
調製されたホットメルト３層または５層積層製品は、冷却成形装置２０によって急速に冷却され、縦延長装置３０によって２．５〜８倍に縦方向に延長され、横延長装置４０によって横に２．５〜８倍延長される。コロナ処理装置５０によって高周波処理された後表面張力が上昇し、３層構造の合成紙１０または５層構造の合成紙１５がコイラー６０で回収される。
【０００５】
しかし、２０年近くの開発の後、二軸延伸ポリプロピレン合成紙の品質には、依然として印刷ヘイズが不均一である欠点があり、天然紙製品を置き換えるという目標には達することができない。
【発明の概要】
【発明が解決しようとする課題】
【０００６】
上記合成紙の印刷面の印刷ヘイズが不均一である技術的不備に応じて、本発明も主な目的では、下記のようなマット合成紙を提供する。
【課題を解決するための手段】
【０００７】
上述の技術的な不備に応えて、本発明は、ミスト粉またはミスト粉と熱可塑性エラストマーの両方を、既存の技術における３層または５層または複数の層を有する従来の合成紙の最外層（以下、合成紙の印刷表面層と呼ぶ）の配合組成物に添加することにより、合成紙の印刷表面層に微小粗面が形成され、入射光が微小粗面に到達すると、光の反射方向が変化するため、合成紙の印刷表面は高いヘイズと低光沢の特性を持ち、印刷に適しており、天然紙製品に取って代わることさえある。
【０００８】
本発明によるマット合成紙は、印刷表面層（またはその最外層の紙層）の総重量に基づいて以下の成分を含む印刷表面層（またはその最外層の紙層）を有し、各成分の合計組成は１００重量％となる
【０００９】
（１）ポリプロピレン  ０〜６６重量％、好ましくは２〜６５重量％。
（２）ポリエチレン  ０〜３０重量％、好ましくは１〜１５重量％
（３）二酸化チタンＭ．Ｂ（３０〜６０％）１０〜１５重量％
（４）炭酸カルシウムＭ．Ｂ（４０〜７０％）１０〜１５重量％；
（５）酸化防止剤  １〜５重量％、好ましくは１〜２重量％；
（６）ミスト粉Ｍ．Ｂ（１０〜７０％）４〜７５重量％；好ましくは８〜５５重量％；
（７）熱可塑性エラストマー  ０〜２５重量％、好ましくは５〜２０重量％。
【発明の効果】
【００１０】
本発明によるマット合成紙の有益な効果は、高いヘイズ、低い光沢に形成された印刷表面層を有し、表面にピット欠陥がなく、印刷目的に適した優れた印刷適性により、合成紙の受け入れと使用を改善できることにある。
【図面の簡単な説明】
【００１１】
【図１】３層構造の合成紙の概略図である。
【図２】３層構造の合成紙の製造工程図である。
【図３】５層構造の合成紙の概略図である。
【図４】５層構造の合成紙の製造工程図である。
【発明を実施するための形態】
【００１２】
本発明によるマット合成紙は、厚さが２５〜３００μｍの多層積層構造の合成紙であり、３層、または５層以上の積層構造に形成することができる。本発明によるマット合成紙を３層または５層の積層構造を有するマット合成紙として例示し、その積層構造は、図１および図３に示された既存の３層または５層の合成紙１０、１５の積層構造と同じであり、製造方法も同じであり、そして、合成紙の最外層の紙も印刷表面層として使用される。
【００１３】
本発明によるマット合成紙は、印刷表面層（またはその最も外側の紙層）の配合において、ミスト粉またはミスト粉と熱可塑性エラストマーの両方が添加され、印刷表面層（またはその最も外側の紙層）の光沢値は、ＴＡＰＰＩ  Ｔ４８０に従って測定した結果、１５〜５０％、好ましくは１８〜４６％である。
【００１４】
本発明によるマット合成紙はその配合により、印刷表面層に微小粗面を形成することができ、その結果、印刷表面層は高いヘイズ、低い光沢を有するだけでなく、印刷表面層の表面はピット欠陥を有さない要求も達成できる。本発明によるマット合成紙は印刷適性が優れて、直接に印刷に使われるだけでなく、コーティング製品のコーティング材料にも適している。
【００１５】
本発明によるマット合成紙は、外表面層（または最外層紙層）の総重量に基づいて以下の成分を含む印刷表面層（またはその最外層紙層）を有し、各成分の総組成は重量で１００％となる。
【００１６】
（１）ポリプロピレン  ０〜６６重量％、好ましくは２〜６５重量％。
（２）ポリエチレン  ０〜３０重量％、好ましくは１〜１５重量％。
（３）二酸化チタンＭ．Ｂ（３０〜６０％）  １０〜１５重量％
（４）炭酸カルシウムＭ．Ｂ（４０〜７０％）  １０〜１５重量％；
（５）業界で一般的に使用される酸化防止剤  １〜５重量％、好ましくは１〜２重量％
（６）ミスト粉Ｍ．Ｂ（１０〜７０％）  ４〜７５重量％、好ましくは８〜５５重量％
（７）熱可塑性エラストマー０〜２５重量％、好ましくは５〜２０重量％
【００１７】
ミスト粉は、直接またはマスターバッチ（Ｍ．Ｂ）の形で印刷表面層の配合に加えられる。本発明によるマット合成紙の印刷表面層は、マスターバッチ（Ｍ．Ｂ）の形態で添加され、高い表面ヘイズおよび低い光沢を有する表面を得ることができる。
【００１８】
ミスト粉は、有機ミスト粉および無機ミスト粉から選択されてもよい。有機ミスト粉の主成分はワックスであり、合成ワックスとステアリン酸の金属石鹸から選択できる。本発明によるマット合成紙は、無機ミスト粉を添加することにより、印刷表面層（またはその最外紙層）の表面のヘイズを増加させることができる。
【００１９】
無機ミスト粉がマスターバッチ（Ｍ．Ｂ）の形である場合、ミスト粉は酸化ケイ素（すなわち、ホワイトカーボンブラックの艶消し剤）を主成分として、タルク粉や硫酸バリウムなどの他の成分を含んでいる。なかでも、酸化ケイ素は、修飾された酸化セリウム表面で置き換えられてもよい。
【００２０】
無機ミスト粉の酸化ケイ素の粒径は４〜１２μｍであり、無機ミスト粉のタルク粉末の粒径は２〜８μｍであり、無機ミスト粉の硫酸バリウムの粒径は０．６〜２μｍである。
【００２１】
本発明によるマット合成紙では、外表面層（または最も外側の紙層）にミスト粉を加えた後、ミスト粉は、表面（または印刷面）上の微小粗面の形成を促進することができる。入射光が微小粗面に到達すると、反射方向が変化するため、マットの目的を達成するために、光沢が低い印刷表面が得られる。
【００２２】
熱可塑性エラストマーは低融点の特性を有する。ミスト粉と熱可塑性エラストマーを配合に加えた後、熱可塑性エラストマーは低融点の特性を持っていることにより、製造プロセスで生成された印刷層（または最も外側の紙層）のピット欠陥を埋めることができる。それにより、本発明によるマット合成紙の印刷表面層は、高いヘイズおよび低い光沢を有し、印刷表面がピットを有さず、均一なヘイズを有するという要件を満たす。
【００２３】
熱可塑性エラストマー（Ｔｈｅｒｍｏｐｌａｓｔｉｃ  Ｅｌａｓｔｏｍｅｒ；ＴＰＥ）は、プロピレンを含み、６０°Ｃ以下の融点を有する熱可塑性エラストマーであることが好ましく、スチレン系ブロックコポリマー（Ｓｔｙｒｅｎｉｃ  ｂｌｏｃｋ  ｃｏｐｏｌｙｍｅｒｓ；ＴＰＥ−Ｓ）、熱可塑性オレフィンエラストマー（（Ｔｈｅｒｍｏｐｌａｓｔｉｃ  Ｏｌｅｆｉｎ  Ｅｌａｓｔｏｍｅｒ；ＴＰＯ）、および熱可塑性加硫物（Ｔｈｅｒｍｏｐｌａｓｔｉｃ  Ｖｕｌｃａｎｉｚａｔｅｓ；ＴＰＶ）から選ばれるものであってもよい。
【００２４】
スチレン系ブロックコポリマー（ＴＰＥ−Ｓ）は、スチレン−ブタジエン−スチレンエラストマー（Ｓｔｙｒｅｎｅ−Ｂｕｔａｄｉｅｎｅ−Ｓｔｙｒｅｎｅ；ＳＢＳ）およびスチレン−エチレン／ブチレン−スチレンエラストマー（Ｓｔｙｒｅｎｅ−Ｅｔｈｙｌｅｎｅ−ｂｕｔｙｌｅｎｅ−Ｓｔｙｒｅｎｅ；ＳＥＢＳ）から選択される。
【００２５】
熱可塑性ポリオレフィンエラストマー（ＴＰＯ）は、ＥｘｘｏｎＭｏｂｉｌ  Ｃｈｅｍｉｃａｌが製造している商品名Ｖｉｓｔａｍａｘｘシリーズの市販のプロピレン系エラストマー、または製品名Ｅｘａｃｔシリーズのエチレンα−オレフィン共重合体（Ｅｔｈｙｌｅｎｅ  Ａｌｐｈａ  Ｏｌｅｆｉｎ  Ｃｏｐｏｌｙｍｅｒｓ）から選択することができ、或いは、米国ダウケミカル社（Ｄｏｗ  Ｃｈｅｍｉｃａｌ  Ｃｏｍｐａｎｙ）製のＩＮＦＵＳＥシリーズのオレフィンブロックコポリマー（Ｏｌｅｆｉｎ  Ｂｌｏｃｋ  Ｃｏｐｏｌｙｍｅｒｓ）、またはＡＦＦＲＩＮＩＴＹまたはＥＮＧＡＧＥシリーズのポリオレフィンエラストマー（Ｐｏｌｙｏｌｅｆｉｎ  Ｅｌａｓｔｏｍｅｒｓ）から選択することができ、或いは、三井化学株式会社製のＴＡＦＭＥＲシリーズのポリオレフィンエラストマー（Ｐｏｌｙｏｌｅｆｉｎ  Ｅｌａｓｔｏｍｅｒｓ）から選択することができる。
【００２６】
熱可塑性加硫物（ＴＰＶ）は、米国のＥｘｘｏｎＭｏｂｉｌ  Ｃｈｅｍｉｃａｌによって製造された商品名ＶｉｓｔａｌｏｎシリーズのＰＭ／ＥＰＤＭゴムから選択することができる。
【００２７】
以下の実施形態および実施例は、本発明の内容および達成可能な効果を説明するためのものであるが、本開示はこれらに限定されるものではない。実施例および比較例の物性は、以下の方法により評価される。
【００２８】
１．光沢値（％）：
ＴＡＰＰＩ  Ｔ４８０標準を使用して、紙の光沢を７５°で測定する。
【００２９】
２．粗さ（μｍ）：
ＴＡＰＰＩ  Ｔ−５５５  ｐｍ−９４標準を使用して粗さを測定する。
【００３０】
３．分散特性：
凝集物が人間の目で印刷表面層（または最も外側の紙層）に存在するかどうかを観察する。
凝集体が印刷表面層に現れる場合、組成物の分散性は低く、逆の場合、組成物の分散性は良好であることと表示されている。
【００３１】
４．膜表面の発泡性：
印刷表面層（または最も外側の紙層）に発泡欠陥があるかどうかは、人間の目で観察される。
印刷表面層が発泡している場合、印刷表面層のフィルム表面の発泡性が低く、逆の場合、印刷表面層のフィルム表面の発泡特性は良好であることと表示されている。
【００３２】
５．ホイール表面の付着性：
ホットメルト状態に共押しされた積層製品が、冷却成形装置によって急速に冷却された後、最初の冷却ホイールのホイール表面に付着するかどうかは、人間の目で観察される。
積層製品がホイール表面に付いている場合が、ホイール表面の付着性が悪く、逆の場合がホイール表面の付着性が良いと表示されている。
【００３３】
６．ピット欠陥：
印刷表面層（または最も外側の紙層）に凹状の欠陥があるかどうかは、人間の目で観察される。
【００３４】
＜第１の実施例＞
表１の原料配合を参照すると、合成紙の印刷表面層の原料として、ミスト粉Ｍ．Ｂ８重量％、ポリプロピレン５７重量％、二酸化チタンＭ．Ｂ１５重量％、炭酸カルシウムＭ．Ｂ１５重量％、および酸化防止剤Ｍ．Ｂ５重量％が含まれている。
【００３５】
図２に示す製造プロセスを参照すると、３つの押出機で溶融共圧縮された後、冷却成形装置により急速冷却され、１５〜７０℃の温度で３層の積層板が形成される。その積層板を、１５０〜１５５℃の温度で縦延長装置により縦方向に４倍伸ばし、そして、１４０〜２００℃の温度で横延長装置により横方向に８倍横に伸ばして、その後、６０ｋｗの高周波電力のコロナ処理によって表面張力が増加され、８０μｍの３層共押出２軸延伸合成紙製品が製造された。
【００３６】
得られた合成紙の印刷表面層の物性を表１に示す。
【００３７】
＜第２の実施例＞
表１の原料配合を参照すると、合成紙の印刷表面層の原料として、ミスト粉Ｍ．Ｂ１６重量％、ポリプロピレン４０重量％、二酸化チタンＭ．Ｂ１５重量％、炭酸カルシウムＭ．Ｂ１５重量％、および酸化防止剤Ｍ．Ｂ５重量％が含まれた。
【００３８】
８０μｍの３層共押出二軸延伸合成紙製品は、第１の実施形態と同じ処理方法によって得られた。
【００３９】
得られた合成紙の印刷表面層の物性を表１に示す。
【００４０】
＜第３の実施例＞
表１の原料配合を参照すると、合成紙の印刷表面層の原料として、ミスト粉Ｍ．Ｂ４重量％、ポリプロピレン６１重量％、二酸化チタンＭ．Ｂ１５重量％、炭酸カルシウムＭ．Ｂ１５重量％、および酸化防止剤Ｍ．Ｂ５重量％が含まれた。
【００４１】
８０μｍの３層共押出二軸延伸合成紙製品は、第１の実施形態と同じ処理方法によって得られた。
【００４２】
得られた合成紙の印刷表面層の物性を表１に示す。
【００４３】
＜第４の実施例＞
表１の原料配合を参照すると、合成紙の印刷表面層の原料として、ミスト粉Ｍ．Ｂ１５重量％、ポリプロピレン５０重量％、二酸化チタンＭ．Ｂ１５重量％、炭酸カルシウムＭ．Ｂ１５重量％、および酸化防止剤Ｍ．Ｂ５重量％が含まれた。
【００４４】
８０μｍの３層共押出二軸延伸合成紙製品は、第１の実施形態と同じ処理方法によって得られた。
【００４５】
得られた合成紙の印刷表面層の物性を表１に示す。
【００４６】
＜第５の実施例＞
表１の原料配合を参照すると、合成紙の印刷表面層の原料として、ミスト粉Ｍ．Ｂ４０重量％、ポリプロピレン２５重量％、二酸化チタンＭ．Ｂ１５重量％、炭酸カルシウムＭ．Ｂ１５重量％、および酸化防止剤Ｍ．Ｂ５重量％が含まれた。
【００４７】
８０μｍの３層共押出二軸延伸の真珠光沢の合成紙製品は、第１の実施形態と同じ処理方法によって得られた。
【００４８】
得られた合成紙の印刷表面層の物性を表１に示す。
【００４９】
＜第６の実施例＞
表１の原料配合を参照すると、合成紙の印刷表面層の原料として、ミスト粉Ｍ．Ｂ５５重量％、ポリプロピレン１０重量％、二酸化チタンＭ．Ｂ１５重量％、炭酸カルシウムＭ．Ｂ１５重量％、および酸化防止剤Ｍ．Ｂ５重量％が含まれた。
【００５０】
８０μｍの３層共押出二軸延伸の真珠光沢の合成紙製品は、第１の実施形態と同じ処理方法によって得られた。
【００５１】
得られた合成紙の印刷表面層の物性を表１に示す。
【００５２】
＜第７の実施例＞
表１の原料配合を参照すると、合成紙の印刷表面層の原料として、ミスト粉Ｍ．Ｂ５５重量％、熱可塑性エラストマー６重量％、ポリプロピレン４重量％、二酸化チタンＭ．Ｂ１５重量％、炭酸カルシウムＭ．Ｂ１５重量％、および酸化防止剤Ｍ．Ｂ５重量％が含まれた。
【００５３】
８０μｍの３層共押出二軸延伸の真珠光沢の合成紙製品は、第１の実施形態と同じ処理方法によって得られた。
【００５４】
得られた合成紙の印刷表面層の物性を表１に示す。表１の結果から、ホイール表面の付着性は良好であり、印刷表面層の（印刷）表面では、光沢が低くてヘイズが高いが、まだいくつかのピットが存在することが看取される。
【００５５】
＜第８の実施例＞
表１の原料配合を参照すると、合成紙の印刷表面層の原料として、ミスト粉Ｍ．Ｂ５５重量％、熱可塑性エラストマー１０重量％、二酸化チタンＭ．Ｂ１５重量％、炭酸カルシウムＭ．Ｂ１５重量％、および酸化防止剤Ｍ．Ｂ５重量％が含まれた。
【００５６】
８０μｍの３層共押出二軸延伸の真珠光沢の合成紙製品は、第１の実施形態と同じ処理方法によって得られた。
【００５７】
得られた合成紙の印刷表面層の物理的特性、試験結果を表１に示す。表１の結果から、ホイール表面の付着性は良好であり、印刷表面層の（印刷）表面は光沢が高いだけでなく、ヘイズが低く、ピットが発生していないことが明らかになった。
【００５８】
＜第１の比較例＞
表１の原料配合を参照して、合成紙の印刷表面層の原料を仕込んだが、ミスト粉と熱可塑性エラストマーは使用されずに、原料として、ポリプロピレン６５重量％、二酸化チタンＭ．Ｂ１５重量％、炭酸カルシウムＭ．Ｂ１５重量％、および酸化防止剤Ｍ．Ｂ５重量％が含まれた。
【００５９】
８０μｍの３層共押出二軸延伸の真珠光沢の合成紙製品は、第１の実施形態と同じ処理方法によって得られた。
【００６０】
得られた合成紙の印刷表面層の物理的特性、試験結果を表１に示す。表１の結果から、ホイール表面の付着性が乏しく、印刷表面層の（印刷）表面は光沢が高いだけでなく、ヘイズが低く、多くの凹穴が現れていることが示された。
【００６１】
＜第２の比較例＞
表１の原料配合を参照して、合成紙の印刷表面層の原料を仕込んだが、ミスト粉と熱可塑性エラストマーは使用されずに、原料として、ポリプロピレン４５重量％、ポリエチレンの２０重量％、二酸化チタンＭ．Ｂ重量％、炭酸カルシウムＭ．Ｂ１５重量％、および酸化防止剤Ｍ．Ｂ５重量％が含まれた。
【００６２】
８０μｍの３層共押出二軸延伸の真珠光沢の合成紙製品は、第１の実施形態と同じ処理方法によって得られた。
【００６３】
得られた合成紙の印刷表面層の物理的特性、試験結果を表１に示す。表１の結果から、物性が悪いことを除いてホイール表面の付着性が乏しく、印刷表面層の（印刷）表面の光沢が高いだけでなく、ヘイズが低く、多くの凹穴が現れていることが示された。
【００６４】
１、第１から６の実施例の印刷表層の原料において、ミスト粉を添加して使用して得られた合成紙の印刷表層は、光沢度が高く、ヘイズが低く、印刷適性に優れ、印刷に適している。
２、第７から８の実施例の印刷表面層の原料には、ミスト粉と熱可塑性エラストマーが添加されて使用され、調製された合成紙の印刷表面層は、ピット欠陥がなく、表面に均一な曇りがあるだけでなく、光沢度が高く、ヘイズが低いため、印刷適性に優れ、印刷に適している。
第１及び第２の比較例の印刷表面層の原料には、ミスト粉または熱可塑性エラストマーは添加されず、得られた合成紙の印刷表面層は、表面に多数のピット欠陥を有するだけでなく、高い光沢と低ヘイズを有し、印刷紙としては適していない。
【００６５】
【表１】
2020066238.tif 000003
【符号の説明】
【００６６】
１０…３層構造の合成紙
１５…５層構造の合成紙
２０…冷却成形装置
３０…縦延長装置
４０…横延長装置
５０…コロナ処理装置
６０…コイラー
ａ１、ｂ１、ｃ１、ｄ１、ｅ１…押出機
Ａ１、Ａ２…最も外側の紙層
Ｂ２…上層の樹脂層
Ｃ１、Ｃ２…発泡中間層
Ｄ２…下層の樹脂層
Ｅ１、Ｅ２…最も内側の紙層
【図１】
2020066238.tif 000004
【図２】
2020066238.tif 000005
【図３】
2020066238.tif 000006
【図４】
2020066238.tif 000007